"ポリオレフィンa、水酸基含有ポリオレフィンbおよび水酸基と反応し得る官能基を有する架橋剤cを含有する粘着剤。架橋剤cが、イソシアネートである請求項1に記載の粘着剤。架橋剤cの含有量が、ポリオレフィンa100重量部に対して、0.01~150重量部である請求項1または2に記載の粘着剤。下記式IにおけるA値が、0.25~14250である請求項1~3のいずれか一項に記載の粘着剤。A=水酸基含有ポリオレフィンbの水酸基価mgKOH/g×ポリオレフィンa100重量部に対する水酸基含有ポリオレフィンbの重量部数Iポリオレフィンaが、プロピレン、ブテン、ヘキセンおよびオクテンからなる群から選ばれる少なくとも1種に由来する構成単位を有するポリマーである請求項1~4のいずれか一項に記載の粘着剤。基材および粘着剤層を有する粘着テープであって、請求項1~5のいずれか一項に記載の粘着剤から形成された粘着剤層を、基材の少なくとも片面に有する粘着テープ。粘着剤層の厚さが、1~100μmである請求項6に記載の粘着テープ。本発明は上記のような事情に着目してなされたものであって、その目的は、基材との投錨性に優れた粘着剤層を形成することができる粘着剤を提供することにある。本発明者らが鋭意検討を重ねた結果、ポリオレフィン系粘着剤に、水酸基含有ポリオレフィンおよび水酸基と反応し得る官能基を有する架橋剤を含有させることによって、上記目的を達成し得ることを見出した。この知見に基づく本発明は、以下の通りである。[1]ポリオレフィンa、水酸基含有ポリオレフィンbおよび水酸基と反応し得る官能基を有する架橋剤cを含有する粘着剤。[2]架橋剤cが、イソシアネートである上記[1]に記載の粘着剤。[3]架橋剤cの含有量が、ポリオレフィンa100重量部に対して、0.01~150重量部である上記[1]または[2]に記載の粘着剤。[4]下記式IにおけるA値が、0.25~14250である上記[1]~[3]のいずれか一つに記載の粘着剤。A=水酸基含有ポリオレフィンbの水酸基価mgKOH/g×ポリオレフィンa100重量部に対する水酸基含有ポリオレフィンbの重量部数I[5]ポリオレフィンaが、プロピレン、ブテン、ヘキセンおよびオクテンからなる群から選ばれる少なくとも1種に由来する構成単位を有するポリマーである上記[1]~[4]のいずれか一つに記載の粘着剤。[6]基材および粘着剤層を有する粘着テープであって、上記[1]~[5]のいずれか一つに記載の粘着剤から形成された粘着剤層を、基材の少なくとも片面に有する粘着テープ。[7]粘着剤層の厚さが、1~100μmである上記[6]に記載の粘着テープ。本発明の粘着剤を用いれば、基材との投錨性に優れた粘着剤層を形成することができる。1.粘着剤本発明の粘着剤は、ポリオレフィンa、水酸基含有ポリオレフィンbおよび架橋剤cを含有する。以下、これらの各成分を順に説明する。[ポリオレフィンa]本発明の粘着剤は、1種または2種以上のポリオレフィンaを含有する。なお、本発明においてポリオレフィンとは、オレフィンに由来する構成単位を有するポリマーを意味する。また、本発明においてオレフィンには、スチレン等の芳香族ビニル化合物も含まれる。さらに、本発明においてポリマーとは、単独重合体および共重合体の両方を指す。ポリオレフィンaとしては、他の成分とともに有機溶媒に溶解して基材に塗布できる限り、あらゆるものを使用することができる。ポリオレフィンaとしては、エチレン、プロピレンおよび炭素数が4~20のα-オレフィンからなる群から選ばれる一つの単量体から形成されるα-オレフィン単独重合体が挙げられる。炭素数が4~20のα-オレフィンとしては、1-ブテン、1-ペンテン、3-メチル-1-ブテン、1-ヘキセン、4-メチル-1-ペンテン、3-メチル-1-ペンテン、1-ヘプテン、1-オクテン、1-デセン、1-ドデセン等が挙げられる。α-オレフィン単独重合体としては、プロピレン単独重合体狭義のポリプロピレンが好ましい。プロピレン単独重合体としては、例えば、アモルファスポリプロピレン等が挙げられる。また、ポリオレフィンaとしては、例えば、エチレン、プロピレンおよび炭素数が4~20のα-オレフィンからなる群から選ばれる少なくとも二つの単量体から形成されるα-オレフィン共重合体が挙げられる。これらの中でも、エチレンを主たる単量体とする共重合体即ち、エチレン系α-オレフィン共重合体、およびプロピレンを主たる単量体とする共重合体即ち、プロピレン系α-オレフィン共重合体が好ましい。α-オレフィン共重合体は、ランダム共重合体、ブロック共重合体、またはグラフト共重合体のいずれでもよい。エチレン系α-オレフィン共重合体のエチレン構成単位量は、例えば50~95モル、好ましくは70~95モルである。エチレン系α-オレフィン共重合体に含まれるα-オレフィン構成単位としては、1-ブテン、プロピレン、1-ヘキセン、1-オクテンからなる群から選ばれる少なくとも一つの単量体から形成されるものが好ましい。特に好ましいエチレン系α-オレフィン共重合体として、エチレン-1-ブテン共重合体およびエチレン-プロピレン共重合体が挙げられる。なお、このようなエチレン-1-ブテン共重合体は、エチレンおよび1-ブテン以外のα-オレフィンに由来する構成単位を10モル以下の量で含んでいてもよい。同様に、エチレン-プロピレン共重合体は、エチレンおよびプロピレン以外のα-オレフィンに由来する構成単位を10モル以下の量で含んでいてもよい。このような共重合体は、例えば、遷移金属触媒成分例えばバナジウム化合物やジルコニウム化合物と有機アルミニウム化合物触媒成分とからなる触媒を用いて、エチレンとα-オレフィンとを共重合することによって製造することができる。プロピレン系α-オレフィン共重合体のプロピレン構成単位量は、例えば50モル超95モル以下、好ましくは70~95モルである。また、プロピレン系α-オレフィン共重合体に含まれるα-オレフィン構成単位としては、エチレン、1-ブテン、1-ヘキセン、1-オクテンからなる群から選ばれる少なくとも一つの単量体から形成されるものが好ましい。特に好ましいプロピレン系α-オレフィン共重合体は、プロピレン-エチレンランダム共重合体である。なお、このプロピレン-エチレンランダム共重合体は、プロピレンおよびエチレン以外のα-オレフィンに由来する構成単位を10モル以下の量で含んでいてもよい。プロピレン系α-オレフィン共重合体は、例えば特開2000-191862に記載されているように、メタロセン系触媒を用いて製造することができる。α-オレフィン共重合体として、市販品を使用することができる。エチレン系α-オレフィン共重合体の市販品としては、例えば、タフマーPシリーズ、タフマーAシリーズいずれも三井化学社製、エンゲージダウケミカル社製等が挙げられる。また、プロピレン系α-オレフィン共重合体の市販品としては、例えば、タフマーXMシリーズ三井化学社製等が挙げられる。また、ポリオレフィンaとして、ポリメチルペンテンも使用することができる。ポリメチルペンテンとしては、4-メチル-1-ペンテンの単独重合体、および4-メチル-1-ペンテンとそれ以外のα-オレフィンとの共重合体が挙げられる。ポリメチルペンテン共重合体の4-メチル-1-ペンテン構成単位量は、好ましくは50~95モル、より好ましくは70~95モルである。ポリメチルペンテンは、結晶性重合体であってもよい。ポリメチルペンテン共重合体中のα-オレフィン構成単位としては、例えば、エチレン、プロピレン、1-ブテン、1-ヘキセン、1-オクテン、1-デセン、1-テトラデセン、1-オクタデセンなどの炭素数2~20のα-オレフィンに由来するものが好ましい。これらの中でも、4-メチル-1-ペンテンと良好な共重合性を示す1-デセン、1-テトラデセンおよび1-オクタデセンがより好ましい。なお、ポリメチルペンテンの市販品としては、例えば、TPX-S4-メチルペンテン-1-α-オレフィン共重合体、三井化学社製が挙げられる。有機溶媒に溶解する限り、ポリオレフィンaとして、ポリイソプレン、ポリブタジエン等のジエン系ゴムも使用することができる。このようなポリイソプレンとしては、シス-1,4結合が90以上であり、ムーニー粘度100°CにおけるML14が40~70であるものが好ましい。ポリイソプレンの市販品としては、例えば、IR-307、IR-310クレイトンポリマー社製が挙げられる。ポリブタジエンとしては、シス-1,4結合が90以上であり、ムーニー粘度100°CにおけるML14が25~50であるものが好ましい。ポリブタジエンの市販品としては、例えば、NipolBR1220、NipolBR1220L日本ゼオン社製、BR01JSR社製が挙げられる。また、ポリオレフィンaとしては、例えば、芳香族ビニル化合物に由来する構成単位以下、芳香族ビニル化合物単位と略称することがあるを主に含有してなるブロックAと、イソプレンに由来する構成単位以下、イソプレン単位と略称することがあるおよび1,3-ブタジエンに由来する構成単位以下、1,3-ブタジエン単位と略称することがあるからなるブロックBとからなるブロック共重合体の水添物以下、水添TPEと略称することがあるが挙げられる。芳香族ビニル化合物としては、例えば、スチレン、α-メチルスチレン、o-メチルスチレン、m-メチルスチレン、p-メチルスチレン、t-ブチルスチレン、N,N-ジメチル-p-アミノエチルスチレン、N,N-ジエチル-p-アミノエチルスチレン、ジビニルベンゼンおよびビニルピリジンなどが挙げられる。これらは、1種のみを使用してもよく、2種以上を併用してもよい。また、2種以上の芳香族ビニル化合物を用いる場合には、それらは、ブロックA中でブロック構造を形成していてもよく、ランダム構造を形成していてもよい。ブロックAは、芳香族ビニル化合物単位を主に含有するが、イソプレンおよびブタジエンなどのジエン系炭化水素に由来する構成単位を含有していてもよい。これらジエン系炭化水素に由来する構成単位の量は、ブロックA中に20重量以下であることが好ましい。この量が20重量を超えると、凝集力の低下によって、被着体から粘着テープを剥離する際に粘着剤層の一部または全部が被着体に残る現象いわゆる糊残りが発生しやすくなる傾向にある。また、これらジエン系炭化水素は、ブロックA中で、ブロック構造を形成していてもよく、ランダム構造を形成していてもよい。ブロックBは、イソプレン単位および1,3-ブタジエン単位からなる。イソプレンおよび1,3-ブタジエンの重合形態は、ランダム共重合、ブロック共重合またはテーパーブロック共重合のいずれでもよい。また、イソプレン単位および1,3-ブタジエン単位のエチレン性二重結合は、水添水素添加されており、且つその水添率は90以上であることが好ましい。この水添率は、より好ましくは95以上、さらに好ましくは97以上である。水添率が90未満である場合には、粘着剤層の耐候性が低下して、剥離の際に、被着体への糊残りが発生しやすくなる傾向にある。水添TPEとして、市販品を使用することができる。水添TPEの市販品としては、例えば、クラレ社製のセプトン4030スチレン1,3-ブタジエン-イソプレンスチレンのブロック共重合体の水添物、共重合体中のスチレン構成単位量:13重量、1,3-ブタジエン-イソプレンブロック中の1,3-ブタジエン構成単位量:45重量およびセプトン4033スチレン1,3-ブタジエン-イソプレンスチレンのブロック共重合体の水添物、共重合体中のスチレン構成単位量:30重量、1,3-ブタジエン-イソプレンブロック中の1,3-ブタジエン構成単位量:50重量等が挙げられる。また、ポリオレフィンaとして、スチレン系熱可塑性エラストマーを使用してもよい。スチレン系熱可塑性エラストマーとしては、例えば、スチレンブタジエン共重合体SB、スチレンイソプレン共重合体SI、スチレンブチレン共重合体等のスチレン系AB型ジブロック共重合体ジブロック共重合体;スチレンブタジエンスチレン共重合体SBS、スチレンイソプレンスチレン共重合体SIS、スチレンブチレンスチレン共重合体等のスチレン系ABA型ブロック共重合体トリブロック共重合体;スチレンブタジエンスチレンブタジエン共重合体SBSB、スチレンイソプレンスチレンイソプレン共重合体SISI等のスチレン系ABAB型ブロック共重合体テトラブロック共重合体;スチレンブタジエンスチレンブタジエンスチレン共重合体SBSBS、スチレンイソプレンスチレンイソプレンスチレン共重合体SISIS等のスチレン系ABABA型ブロック共重合体ペンタブロック共重合体;これら以上の構成単位を有するマルチブロック共重合体;スチレンブタジエン共重合体;スチレンイソプレンランダム共重合体;等が挙げられる。スチレン系熱可塑性エラストマーとしては、耐候性の観点から、エチレン性二重結合を水添した物を用いるのが好ましい。そのような水添物としては、例えば、スチレンエチレン-ブチレン共重合体SEB、スチレンエチレン-プロピレン共重合体等のAB型ジブロック共重合体の水添物;スチレンエチレン-ブチレン共重合体スチレンSEBS、スチレンエチレン-プロピレン共重合体スチレンS、スチレンエチレン-ブチレン共重合体スチレンエチレン-ブチレン共重合体SEBSEB等のABA型トリブロック共重合体またはABAB型テトラブロック共重合体の水添物;スチレンエチレン-ブチレンランダム共重合体HSBR;等が挙げられる。また、スチレン系熱可塑性エラストマーとしては、スチレンブタジエンラバーSBR等のスチレン系ランダム共重合体、スチレンエチレン-ブチレン共重合体オレフィン結晶SEBC等のABC型のスチレンオレフィン結晶系ブロック共重合体;およびこれらの水添物;が挙げられる。水添TPEとスチレン系熱可塑性エラストマーとの混合物をポリオレフィンaとして使用する場合、スチレン系熱可塑性エラストマーの含有量は、水添TPEおよびスチレン系熱可塑性エラストマーの合計中、好ましくは50重量以下、より好ましくは30重量以下である。この含有量が50重量以下であれば、被着体への糊残りを充分に抑制することができる。また、ポリオレフィンaとしては、イソブチレン系ポリマーが挙げられる。イソブチレン系ポリマーとしては、イソブチレン単独重合体およびイソブチレン共重合体即ち、イソブチレンと他の単量体との共重合体のいずれでもよい。イソブチレン共重合体中のイソブチレンに由来する構成単位量は、好ましくは50重量以上である。イソブチレン共重合体としては、例えば、イソブチレンとノルマルブチレンとのランダム共重合体、イソブチレンとイソプレンとの共重合体レギュラーブチルゴム、塩素化ブチルゴム、臭素化ブチルゴム、部分架橋ブチルゴムなど、並びにこれらの加硫物および変性物などが挙げられる。イソブチレン系ポリマーとしては、単独重合体であるポリイソブチレンが好ましい。ポリオレフィンaは、好ましくは、プロピレン、ブテンブチレンともいう、ヘキセンおよびオクテンからなる群から選ばれる少なくとも1種に由来する構成単位を有するポリマー以下ポリオレフィンa-1と記載するである。前記のブテン、ヘキセンおよびオクテンは、直鎖状および分枝鎖状のいずれでもよい。また、ポリオレフィンa-1は、単独重合体および共重合体のいずれでもよい。ポリオレフィンa-1としては、上述したプロピレン単独重合体狭義のポリプロピレン、プロピレン系α-オレフィン共重合体、水添TPEおよびイソブチレン系ポリマーなどが挙げられる。これらの中でも、プロピレン単独重合体ポリプロピレン、水添TPEおよびイソブチレン系ポリマーが好ましく、プロピレン単独重合体ポリプロピレンおよびポリイソブチレンがより好ましい。ポリオレフィンaの数平均分子量Mnは、好ましくは3,000~1,000,000、より好ましくは4,000~800,000である。この数平均分子量が3,000未満であると、凝集力が低下し被着体に対して糊残りしやすくなる場合があり、一方、1,000,000を超えると、粘着力が低くなり所望の粘着力を得られない場合がある。ポリオレフィンaの含有量は、粘着剤中、好ましくは10~99.95重量、より好ましくは20~99.5重量である。この含有量が10重量未満であると、粘着力が低くなり、所望の粘着力を得られない場合があり、一方、99.95重量を超えると、基材との密着性が悪くなる場合がある。なお、含有量の基準となる粘着剤の中には、有機溶媒の量は含まれない。[水酸基含有ポリオレフィンb]本発明の粘着剤は、1種または2種以上の水酸基含有ポリオレフィンbを含有する。水酸基含有ポリオレフィンbは、粘着剤層の形成の際に、架橋剤cと反応させるために用いられる。水酸基含有ポリオレフィンbとしては、ポリオレフィンとの相溶性が良いものが好ましい。水酸基含有ポリオレフィンbの数平均分子量Mnは、好ましくは500~500,000、より好ましくは1,000~200,000、さらに好ましくは1,200~150,000である。水酸基含有ポリオレフィンbの数平均分子量が500,000を超えると、架橋剤cとの溶解性が低いために、粘着剤層における架橋剤cを主体とする層即ち、ポリオレフィンaが少ない層にほとんど溶解できず、大部分の水酸基含有ポリオレフィンbが、ポリオレフィンaを主体とする層に溶解し、架橋剤cと反応しにくくなる。その結果、充分な投錨性が得られにくくなる場合がある。逆に、水酸基含有ポリオレフィンbの数平均分子量が500未満では、高温時に粘着剤層の表面に水酸基含有ポリオレフィンbがブリードアウトしやすくなり、粘着特性を悪化させる場合がある。水酸基含有ポリオレフィンbは、特に限定されないが、例えば、ポリエチレン系ポリオール、ポリプロピレン系ポリオール、ポリブタジエンポリオール、水添ポリブタジエンポリオール、ポリイソプレンポリオール、および水添ポリイソプレンポリオール等が挙げられる。これらの中でも、ポリオレフィンaとの相溶性の観点から、水添ポリイソプレンポリオール、ポリイソプレンポリオール、ポリブタジエンポリオールおよび水添ポリブタジエンポリオールが好ましい。また、水酸基含有ポリオレフィンbの水酸基価mgKOH/gは、粘着剤層の強度の観点から、5以上であることが好ましく、また、粘着剤層の粘着力の観点から、95以下であることが好ましい。水酸基含有ポリオレフィンbの水酸基価mgKOH/gは、より好ましくは10~80である。水酸基含有ポリオレフィンbは、市販品を使用することができる。そのような市販品としては、例えば、PolybdR-45HT末端に水酸基を有する液状ポリブタジエン、数平均分子量2800、水酸基価46.6mgKOH/g、出光興産社製、Polyip末端に水酸基を有する液状ポリイソプレン、数平均分子量2500、水酸基価46.6mgKOH/g、出光興産社製、エポール末端に水酸基を有する液状の水添ポリイソプレン、数平均分子量2500、水酸基価50.5mgKOH/g、出光興産社製、GI-1000水酸基を有する液状ポリブタジエン、数平均分子量1500、水酸基価60~75mgKOH/g、日本曹達社製、GI-2000水酸基を有する液状の水添ポリブタジエン、数平均分子量2100、水酸基価40~55mgKOH/g、日本曹達社製、GI-3000水酸基を有する液状ポリブタジエン、数平均分子量3000、水酸基価25~35mgKOH/g、日本曹達社製、ユニストールP-801水酸基含有ポリオレフィン、数平均分子量5000以上、水酸基価40mgKOH/g、三井化学社製、ユニストールP-901水酸基含有ポリオレフィン、数平均分子量5000以上、水酸基価50mgKOH/g、三井化学社製などが挙げられる。粘着剤中の水酸基含有ポリオレフィンbの含有量は、下記式IにおけるA値が、好ましくは0.25~14250、より好ましくは0.5~12000、さらに好ましくは1~2500となるように設定される。A=水酸基含有ポリオレフィンbの水酸基価mgKOH/g×ポリオレフィンa100重量部に対する水酸基含有ポリオレフィンbの重量部数IA値が0.25より小さいと、粘着剤層の強度が充分ではなくなる傾向があり、14250より大きいと、粘着力が下がる傾向がある。[架橋剤c]本発明の粘着剤は、1種または2種以上の架橋剤cを含有する。架橋剤cは、粘着剤層の形成の際に、水酸基含有ポリオレフィンbと反応させるために用いられる。そのため架橋剤cは、水酸基と反応し得る官能基を有する。水酸基と反応し得る官能基としては、例えば、イソシアネート基イソシアナト基ともいうおよびカルボキシ基などが挙げられる。反応性の観点から、水酸基と反応し得る官能基は、好ましくはイソシアネート基である。即ち、架橋剤cは、好ましくはイソシアネートである。イソシアネートは、芳香族イソシアネートおよび脂肪族イソシアネートのいずれでもよい。イソシアネートは、好ましくは芳香族イソシアネートである。粘着剤層の強度などの観点から、イソシアネートは、好ましくは1分子中にイソシアネート基を3個以上有するポリイソシアネートであり、より好ましくは芳香族ポリイソシアネートおよび脂肪族ポリイソシアネートからなる群から選ばれる少なくとも一つであり、さらに好ましくは芳香族ジイソシアネートの多価アルコール付加体および脂肪族ジイソシアネートの多価アルコール付加体からなる群から選ばれる少なくとも一つである。芳香族ジイソシアネートとしては、例えば、トリレンジイソシアネート、ジフェニルメタンジイソシアネート、1,5-ナフチレンジイソシアネート、トリジンジイソシアネート、キシリレンジイソシアネート、テトラメチルキシリレンジイソシアネート等が挙げられる。これらの中で、反応性および得られる粘着剤層の投錨性の観点から、トリレンジイソシアネートが好ましい。脂肪族ジイソシアネートとしては、1,6-ヘキサメチレンジイソシアネート、1,4-テトラメチレンジイソシアネート、2-メチル-1,5-ペンタンジイソシアネート、3-メチル-1,5-ペンタンジイソシアネート、リジンジイソシアネート、イソホロンジイソシアネート、シクロヘキシルジイソシアネート、水添トリレンジイソシアネート、水添キシレンジイソシアネート、水添ジフェニルメタンジイソシアネート、水添テトラメチルキシレンジイソシアネート等が挙げられる。これらの中で、反応性および得られる粘着剤層の投錨性の観点から、1,6-ヘキサメチレンジイソシアネートが好ましい。多価アルコールとしては、例えば、エチレングリコール、グリセリン、トリメチロールプロパン、ペンタエリスリトール、ジトリメチロールプロパン、ジペンタエリスリトールなどの脂肪族多価アルコール等が挙げられる。これらの中で、トリメチロールプロパンが好ましい。ポリイソシアネートとしては、例えば、前記多価アルコールと過剰量の前記ジイソシアネートとを反応させて得られる、末端にイソシアネート基を含有する化合物が挙げられる。架橋剤cの含有量は、ポリオレフィンa100重量部に対して、好ましくは0.01~150重量部であり、より好ましくは0.01~20重量部、さらに好ましくは0.05~10重量部である。この含有量が0.01重量部未満であると、粘着剤層の投錨性即ち、基材への接着性が低くなる場合があり、一方、150重量部を越えると、粘着剤溶液のポットライフが短くなったり、粘着剤層の粘着性即ち、被着体への接着性が低くなったりするなどの悪影響が出てくる場合がある。[任意成分]本発明の粘着剤は、1種または2種以上の任意成分を含有していてもよい。任意成分としては、例えば、水酸基含有ポリオレフィンbとイソシアネート即ち、架橋剤cとの反応を促進するためのウレタン化触媒が挙げられる。本発明の粘着剤は、1種または2種以上のウレタン化触媒を含有していてもよい。ウレタン化触媒としては、例えば、ジブチル錫ジラウレート、ジオクチル錫ジラウレートなどの錫化合物、亜鉛、コバルト、銅、ビスマス等の金属のカルボン酸塩、1,4-ジアザビシクロ[2.2.2]オクタンなどのアミン化合物、鉄、チタン、ジルコニウム等の金属のキレート化合物などが挙げられる。また、有機酸ビスマス塩アビエチン酸、ネオアビエチン酸、d-ピマル酸、イソ-d-ピマル酸、ポドカルプ酸およびこれらの2種以上を主成分とする樹脂酸ビスマスなどの脂環族系有機酸のビスマス塩、安息香酸、ケイ皮酸、p-オキシケイ皮酸などの芳香族系有機酸のビスマス塩等も使用できる。これらの中でも、粘着剤への相溶性およびウレタン化反応の反応性の点で、鉄キレート化合物、ジブチル錫ジラウレート、ジオクチル錫ジラウレートおよび樹脂酸ビスマス塩が好ましく、反応性の点で鉄キレート化合物がより好ましい。ウレタン化触媒の含有量は、ポリオレフィンa100重量部に対して、好ましくは0.001~2.0重量部、より好ましくは0.005~1.5重量部、さらに好ましくは0.008~1.0重量部である。この含有量が0.001重量部未満であると、触媒としての効果が充分に発揮されない場合がある。一方、この含有量が2.0重量部を超えると、粘着剤溶液のポットライフが短くなるなどの不具合が生じる場合がある。なお、ここでいう触媒の含有量は、触媒即ち、有効成分のみの量を指し、例えば、市販の触媒溶液を使用する場合、溶媒量を除いた触媒のみの量を意味する。本発明の粘着剤は、その他必要に応じて、前記ポリオレフィンaおよび水酸基含有ポリオレフィンb以外の樹脂、酸化防止剤、紫外線吸収剤、ヒンダードアミン光安定剤等の光安定剤や帯電防止剤、カーボンブラック、酸化カルシウム、酸化マグネシウム、シリカ、酸化亜鉛、酸化チタン等の充填剤、顔料等を含有していてもよい。2.粘着テープ本発明は、基材および粘着剤層を有する粘着テープも提供する。本発明の粘着テープは、本発明の粘着剤から形成された粘着剤層を、基材の少なくとも片面に有する。以下、基材および粘着剤層について順に説明する。[基材]本発明において、基材に特に限定は無い。但し、基材は、表面が平滑であるプラスチックフィルムであることが好ましい。プラスチックフィルムとしては、例えば、ポリエチレンテレフタレートフィルム、ポリブチレンテレフタレートフィルム等のポリエステルフィルム;ポリエチレンフィルムやポリプロピレンフィルム等のポリオレフィンフィルム;が挙げられる。また、クラフト紙、グラシン紙、上質紙等の紙を基材として用いてもよい。紙基材としては、粘着剤の基材への過度の含浸を防ぐために、ポリエチレン等のプラスチックがラミネートされたもの、または目止め処理されたものが好ましい。基材には、必要に応じて、予めコロナ処理、プラズマ処理、火炎処理等の処理を施しておいても良い。基材の厚さは、特に制限されず、使用目的に応じて適宜設定することができる。基材としてプラスチックフィルムを使用する場合、その厚さは、通常12~250μm程度、好ましくは16~200μm、より好ましくは25~125μmである。また、必要に応じて、酸化防止剤、紫外線吸収剤、ヒンダードアミン光安定剤等の光安定剤や帯電防止剤、カーボンブラック、酸化カルシウム、酸化マグネシウム、シリカ、酸化亜鉛、酸化チタン等の充填剤、顔料等を、基材に配合してもよい。[粘着剤層]粘着剤層は、例えば、上述の粘着剤成分を溶媒に溶解させて粘着剤溶液を得、得られた粘着剤溶液を基材に塗布し、乾燥させることによって形成することができる。粘着剤溶液の固形分は、本発明において特に限定されないが、通常、5~50重量の範囲内である。粘着剤成分を均一に溶解し得るものである限り、溶媒に特に限定はない。但し、本発明の粘着剤はポリオレフィンaを含有するので、溶媒は、好ましくは、1種のみの炭化水素系溶媒、2種以上の炭化水素系溶媒の混合溶媒、または炭化水素系溶媒とその他の溶媒との混合溶媒である。混合溶媒を使用する場合、炭化水素系溶媒の含有量は、混合溶媒中、好ましくは50重量以上、より好ましくは70重量以上、より好ましくは90重量以上である。炭化水素系溶媒としては、例えば、ノルマルヘキサン、ノルマルヘプタン等の脂肪族炭化水素、シクロヘキサン等の脂環式炭化水素、トルエン、キシレン等の芳香族系炭化水素が挙げられる。その他の溶媒としては、例えば、メチルエチルケトン、シクロヘキサノン、アセチルアセトン等のケトン類、酢酸エチル等のエステル類、メタノール、エタノール、イソプロピルアルコール等のアルコール類等が挙げられる。粘着剤溶液の塗布方法としては特に限定は無く、あらゆる公知の方法、例えばキスロールコーター、ビードコーター、ロッドコーター、マイヤーバーコーター、ダイコーター、グラビアコーター等を用いる方法を使用できる。乾燥方法についても特に限定は無く、あらゆる公知の方法を使用できる。一般的な乾燥方法として、熱風乾燥が挙げられる。熱風乾燥の温度は、基材の耐熱性によっても変わり得るが、通常60~150°C程度である。粘着テープにおける粘着剤層の厚さ即ち、乾燥後の厚さは、好ましくは1~100μm、より好ましくは2~80μm、さらに好ましくは3~60μmである。この厚さが1μm未満であると、粘着性即ち、粘着剤層の被着体への接着性が不充分となる場合がある。一方、この厚さが100μmを超えると、被着体からテープをはがす際に粘着剤層における凝集破壊が生じ、被着体への糊残りが生じる場合がある。本発明の粘着テープは、粘着剤層を保護するために、剥離剤層を有していてもよい。例えば、本発明の粘着テープは、粘着剤層とは反対側の基材上に、剥離剤層を有していてもよい即ち、粘着剤層/基材/剥離剤層の構成。このような構成において、前記剥離剤層は背面処理層と呼ばれることがあり、前記粘着テープは背面処理層付き粘着テープと呼ばれることがある。また、本発明の粘着テープの粘着剤層を保護するために、基材上に剥離剤層が形成された離型材を用いてもよい。詳しくは、本発明の粘着テープの粘着剤層と、離型材の剥離剤層とを接触させることによって、粘着剤層を保護してもよい即ち、粘着テープの基材/粘着剤層/剥離剤層/離型材の基材の構成。このような構成の粘着テープは、離型材付き粘着テープと呼ばれることがある。本発明の粘着テープは、長いテープがロール状に巻回された形態、および長いテープを適当な大きさにカットし、カットしたテープが積層された形態のいずれでもよい。3.物性、特性等本明細書中の物性および特性等は、以下の方法での測定値である。1数平均分子量ASTMD2503に準拠して測定した値である。2水酸基価JISK1557:1970に準拠して測定した値である。以下に、実施例および比較例を挙げて本発明を具体的に説明するが、これらは本発明を限定するものではない。なお、以下において部およびは、特段の記載が無い限り、それぞれ重量部および重量を示す。[粘着剤溶液の調製]表1および2に示す部数で各成分を混合し、これをトルエンに溶解させて、固形分が15である粘着剤溶液を調製した。なお、表1および2に示す各成分の部数には、溶媒は含まれない。即ち、入手した成分が溶液である場合、表1および2に示す部数は、その溶液中に含まれる成分自体固形分の部数を示す。また、表1および2には上記式IにおけるA値を記載する。表1および2における各成分の略号の意味は、以下の通りである。1ポリオレフィンaB80:BASFジャパン社製オパノールB80ポリイソブチレン、数平均分子量180,000B12:BASFジャパン社製オパノールB12ポリイソブチレン、数平均分子量13,000app:住友化学社製タフセレンH5002プロピレン1-ブテンのアモルファス共重合体2水酸基含有ポリオレフィンbエポール:出光興産社製エポール末端に水酸基を有する液状の水添ポリイソプレン、数平均分子量2500、水酸基価50.5mgKOH/gPolyip:出光興産社製Polyip末端に水酸基を有する液状ポリイソプレン、数平均分子量2500、水酸基価46.6mgKOH/gGI3000:日本曹達社製GI-3000末端に水酸基を有する水添ポリブタジエン、数平均分子量約3000、水酸基価25~35mgKOH/gユニストール:三井化学社製ユニストールP-901水酸基含有ポリオレフィンの22トルエン溶液、トルエン除去物は固体、水酸基含有ポリオレフィンの数平均分子量>5000、水酸基価50mgKOH/g3架橋剤cC/L:日本ポリウレタン社製コロネートLトリレンジイソシアネートのトリメチロールプロパン付加物の75酢酸エチル溶液、1分子中のイソシアネート基数:3個C/HL:日本ポリウレタン社製コロネートHLヘキサメチレンジイソシアネートのトリメチロールプロパン付加物の75酢酸エチル溶液、1分子中のイソシアネート基数:3個4ウレタン化触媒DBTDL:和光純薬工業社製ジラウリン酸ジブチルすずIVジブチル錫ジラウレートFeC5H7O23:日本化学産業社製ナーセム第二鉄鉄キレート化合物[粘着テープの調製粘着剤層の形成]調製した粘着剤溶液を、ベーカー式アプリケーターを用いて表1および2に記載する基材に塗布した後、熱風乾燥機で80°C×2分間加熱し、粘着テープを得た。得られた粘着テープの粘着剤層の厚さを、表1および2に示す。表1および2における基材の略号の意味は、以下の通りである。1PET東レ社製ルミラーS10ポリエチレンテレフタレートフィルム、厚さ25μm2OPPコロナ東レ社製トレファンBO2548両面にコロナ放電処理を施した二軸延伸ポリプロピレンフイルム、厚さ30μm3PP/PEコロナ以下のようにして調製した、両面にコロナ放電処理を施したポリプロピレン/線状低密度ポリエチレンフィルム厚さ35μm[PP/PEコロナの調製]ポリプロピレン日本ポリプロ社製ノバテックPPFY480部および線状低密度ポリエチレン日本ポリエチレン社製カーネルKF38020部を含む成形材料を、フィルム成形機にて溶融混練した後、該成形機のTダイから押し出すことによって、ポリプロピレン/線状低密度ポリエチレンフィルムを調製した。このフィルムの両面にコロナ放電処理を施し、粘着剤層を形成する面とは反対側の面背面に、長鎖アルキル系剥離剤を用いて、剥離剤層厚さ:約0.05μmを形成した。[粘着テープの評価]得られた粘着テープの投錨性即ち、粘着剤層と基材との接着性および粘着性即ち、粘着剤層と被着体との接着性を、以下のようにして評価した。1投錨性の評価20mm幅にカットした粘着テープの基材に、両面テープでSUS板を取り付けて、粘着テープに裏打ちを施した。この粘着テープの粘着剤層に日東電工社製No.315テープゴム系粘着剤、19mm幅の糊面が合わさるようにして、サンプルである粘着テープとNo.315テープとを貼り合わせた。この際、これらのテープの間に、あて紙を挟んだ。あて紙をチャックで担持して、引張試験機にてNo.315テープを180°方向に100m/minの速さで引っ張ることによって、粘着テープの基材と粘着剤層とを剥離した。剥離に必要な力即ち、基材と粘着剤層とを剥離させるのに必要な投錨力を測定した。結果を表3に示す。また、粘着テープの粘着剤層と基材とを剥離するやり方の概略を図1に示す。粘着剤層と基材との剥離形態について、粘着剤層を剥離した後の粘着テープ基材表面を触って、粘着剤の感触があったもの即ち、剥離の際に粘着剤層が基材に残ったものを凝集破壊と判定し、基材の感触しかなかったもの即ち、粘着剤層が全て剥離されたものを投錨破壊と判定した。結果を表3に示す。また、実施例の粘着テープの中には、粘着剤層と基材との剥離の際に基材が切れたものがあり、これらは表3にて基材切れと記載した。2粘着性の評価10mm×100mmにカットした粘着テープを、被着体SUS304板に貼り合わせ、その上から2kgローラを1往復させることによって圧着させた。被着体に圧着させた粘着テープを、温度23°Cの空気雰囲気にて温度23°Cで20~40分放置した。次いで引張試験機を使用し、粘着テープを温度23°Cの空気雰囲気にて180°方向に300mm/minの速さで引っ張ることによって、被着体から粘着テープを剥離するのに必要な力即ち、粘着力を測定した。結果を表3に示す。表3に示すように、実施例1~16の粘着テープでは、基材と粘着剤層との剥離形態が凝集破壊または基材切れである。これらの結果から、実施例1~16の粘着テープは、基材と粘着剤層とが良好に接着しており、投錨性に優れていることが分かる。一方、表2に示す比較例1~6の粘着テープでは、基材と粘着剤層との剥離において、粘着剤層が基材に残らない投錨破壊が生じており、投錨性に劣ることが分かる。これらの実施例1~16と比較例1~6との対比から、本発明の粘着剤から形成される粘着剤層は、優れた投錨性を発揮することが分かる。"